(57)【特許請求の範囲】
【請求項１】
鋼板に連続溶融Ａｌめっきするに際し、Ａｌめっき浴中のＳｉ量（質量％）、浴温（℃）を以下に示す四辺形ＡＢＣＤ内の内部とし、浴温をＴ℃としたときに、Ａｌめっき浴中のＦｅ量を０．０３Ｔ−１７．６質量％以上、鋼板の浴への侵入板温をＴ−２５℃以上、Ｔ＋２５℃以下とし、めっき後５８０℃までの冷却時間を２０秒以下とすることを特徴とする、加工性に優れた溶融Ａｌめっき鋼板の製造方法。
Ａ（４．２％、６３５℃），Ｂ（７％、６３５℃），Ｃ（１０％、６８０℃），Ｄ（６．５％、６８０℃）
【請求項２】
鋼板に連続溶融Ａｌめっきするに際し、Ａｌめっき浴中のＳｉ量（質量％）、浴温（℃）を以下に示す五辺形ＡＢＣＤＥ内の内部とし、浴温をＴ℃としたときに、Ａｌめっき浴中のＦｅ量を０．０３Ｔ−１７．６質量％以上、鋼板の浴への侵入板温をＴ−２５℃以上、Ｔ＋２５℃以下とし、めっき後５８０℃までの冷却時間を２０秒以下とすることを特徴とする、加工性に優れた溶融Ａｌめっき鋼板の製造方法。
Ａ（４．２％、６３５℃），Ｂ（７％、６３５℃），Ｃ（９％、６６４℃），Ｄ（９％、６８０℃），Ｅ（６．５％、６８０℃）
【請求項３】
連続溶融Ａｌめっき前の焼鈍炉に入る際の鉄粉付着量が片面当たり０．５ｇ／ｍ2 以下とすることを特徴とする、請求項１または２項に記載の加工性に優れた溶融Ａｌめっき鋼板の製造方法。
【請求項４】
鋼板とＡｌめっき層の界面に存在する金属間化合物層中のＳｉ量が質量％で５〜１２％で、かつその平均的な厚みが２．５μｍ以下であることを特徴とする加工性に優れた溶融Ａｌめっき鋼板。
【発明の詳細な説明】
【技術分野】
【０００１】
本発明は、屋根壁等の金属建材、家庭用、産業用電気器具、自動車の排気系部材、燃料タンク材等に使用される、耐食性、耐熱性に優れた溶融Ａｌ系めっき鋼板及びその製造方法に関する。
【背景技術】
【０００２】
一般に、溶融Ａｌめっき鋼板は、高い耐蝕性と耐熱性、美しい外観等から、自動車部品、建材、家電部品等に広範に使用されている。鋼帯を連続的にめっきする、連続溶融めっきプロセスとして古くは酸化炉方式が用いられていた。これは酸化炉で鋼板表面を弱く酸化させ、続く還元炉内で還元して表面のＡｌめっき浴との反応性を上げるものである。しかし、この方法では還元炉内での反応時間が必要なためにラインスピードを上げることができなかった。このため無酸化炉方式と呼ばれる、燃焼雰囲気中で極く弱く酸化させる方式が採用された。これによってラインスピード（生産性）を向上させることが可能になり、一般的な製造方法となった。
【０００３】
この無酸化炉方式においては、無酸化炉内で弱く酸化した際のスケールが炉内のロール等にピックアップして鋼板に疵をつける懸念があり、厳しい外観品位が求められる合金化Ｚｎめっき鋼板等の自動車外板の製造方法としては替わってＲＴＦ（Ｒａｄｉａｎｔ  Ｔｕｂｅ  Ｆｕｒｎａｃｅ）法が用いられるようになった。これはラインの前面に脱脂設備を備え、脱脂された鋼板を還元炉内で加熱するもので、この方法により、スケール起因の疵を撲滅することが可能となった。この方法は設備が大型になる傾向があり初期設備費用が大きくなるために、外観品位を要求される用途に適用される。溶融Ａｌめっき鋼板の最大用途は自動車の排気系部材であり、この用途で外観に求められる品位はそう高くないため、無酸化炉方式で製造されることも多い。
【０００４】
ところで、一般的に溶融Ａｌめっきは溶融Ｚｎめっきと比べて不めっきと呼ばれる微小な未被覆部が生じる欠陥が起こりやすい傾向にある。これは溶融Ａｌ自体の有する表面エネルギーが比較的高いことと、Ａｌが極めて酸素、窒素、水素等のガス成分との親和性が高く溶融Ａｌ表面にこれらガス成分との化合物を形成して鋼板が溶融Ａｌ中に浸漬される際に巻き込みやすいことが原因として挙げられる。このため不めっきをなくすために様々な改善が図られてきた。例えば特開昭６１−１９００５６号公報（特許文献１）にはスナウトと呼ばれる鋼板のめっき浴への侵入部の雰囲気を制御する技術が開示されている。
【０００５】
また、近年においてはＣｒ含有鋼、ステンレス鋼へＡｌめっきするニーズも高まり、より不めっき等の表面欠陥の起こりやすいこれらの原板を使用した際にも不めっきを抑制する技術として、Ｆｅ、Ｎｉ等のプレめっきを施す技術として、特開平１−２８３４１号公報（特許文献２）、焼鈍炉内の水素濃度を上昇する技術として、特開平７−２８６２５２号公報（特許文献３）、ＣＧＬの操業条件を適正化する技術として、特開平５−３１１３８０号公報（特許文献４）等がこれまで開発されてきた。
【０００６】
加えて溶融Ａｌめっき鋼板の大きな課題として、Ａｌめっき層と鋼板の界面に生成する金属間化合物層（以下、合金層と称する）がＺｎめっき鋼板等と比べて厚く、厳しい加工に耐えられないという点が挙げられる。この合金層は一般に極めて硬質でかつ脆性であるために加工した場合に破壊の起点となり、かつこの起点よりＡｌめっき層の割れが惹き起こされるという問題がある。更に、この合金層の破壊が甚だしい場合には界面の密着力を失いＡｌめっき層の剥離に至る。自動車燃料タンク材のような複雑な成形が必要な場合には、特開２００１−１９９０２号公報（特許文献５）に開示されているように、表面に潤滑皮膜を施すことで成形しているが、Ａｌめっき層内部に発生するクラックまでも完全に抑制できるわけではなく、Ａｌめっき側からの改善が求められている。
【０００７】
【特許文献１】特開昭６１−１９００５６号公報
【特許文献２】特開平１−２８３４１号公報
【特許文献３】特開平７−２８６２５２号公報
【特許文献４】特開平５−３１１３８０号公報
【特許文献５】特開２００１−１９９０２号公報
【特許文献６】特開２０００−２３９８１９号公報
【発明の開示】
【発明が解決しようとする課題】
【０００８】
本発明は、上記に鑑み、Ａｌめっき鋼板を製造する際の合金層の厚みも減じる技術を開示するものである。また、このとき副次的な作用として不めっきの発生も抑制することが可能で、総合的に極めて優れた特性を有する溶融Ａｌめっき鋼板を製造することを可能とする。
【課題を解決するための手段】
【０００９】
本発明者らは多くの実験事実に熱力学的な検討を加えることで以下の知見を得た。
すなわち、溶融Ａｌめっき工程において極めて合金層が成長しやすいために、通常浴中にＳｉが添加されている。これにより生成する合金層がＡｌ−Ｆｅ系からＡｌ−Ｆｅ−Ｓｉ系に変化してその成長速度が小さくなるとされている。添加されるＳｉ量は通常１０％程度が多い。しかし、本発明者らはＡｌ−Ｆｅ−Ｓｉ系の状態図の解析より最適なＳｉ量を明確にしたものである。なお、特開２０００−２３９８１９号公報（特許文献６）においても同様に、Ａｌ−Ｆｅ−Ｓｉ系状態図より適正条件を提示しているが、θ相と平衡する条件が最適であるという開示であり、その内容が本発明とは全く異なることを付記する。    
【００１０】
図１に６５０℃におけるＡｌ−Ｆｅ−Ｓｉ三元状態図（Ｔｈｅｒｍｏ−ｃａｌｃによる計算図）を示す。Ｓｉを含有しないＡｌ−Ｆｅ二元反応ではθ（ＦｅＡｌ3 ）、Ｆｅ2 Ａｌ5 、ＦｅＡｌ2 の３種類のＦｅ−Ａｌ金属間化合物が生成しうる。Ａｌ浴にＳｉを添加すると生成する金属間化合物はα，βの２種類がありうることを示している。α相はτ５あるいは〔ＡｌＦｅＳｉ〕Ｈ等と標記されることがある相で、その結晶構造は六方晶である。
【００１１】
また、その組成は図１から分かるように約６０％Ｆｅ、約９％Ｓｉ、残部Ａｌから成る。β相はτ６あるいは〔ＡｌＦｅＳｉ〕Ｍ相とも記述され，単斜晶の構造を有する。その組成は約６０％Ｆｅ、約１５％Ｓｉ、残部Ａｌである。これら化合物の明確な化学式は明らかとなっていない。θ相はＦｅＡｌ3 という化学式を有する相で、Ｓｉを含有しない相である。
【００１２】
Ａｌ−１０％Ｓｉと鋼板（Ｆｅ）が反応する時には、図１のＡｌ−１０％ＳｉとＦｅを結ぶ線によりその反応は表される。しかし、Ａｌ−１０％ＳｉとＦｅを結ぶ線はα＋Ｌ、β＋Ｌの境界付近を通り、この状態ではα，βのどちらがＡｌめっきの合金層として生成するかは明らかではない。Ｓｉ濃度が高いとβ相が、Ｓｉ濃度が低いとα相が生成しやすくなることがこの図より見てとれるため、浴中Ｓｉ量を変えて実験したところ、合金層をα相にしたときにめっき濡れ性は向上し、合金層の成長は抑制されるという結果を得た。α相、β相の化学式、物性等は明確となっていないため、この理由は不明確であるが、この系においては金属間化合物中の空孔濃度が高いことが知られており、α相とβ相の間では空孔濃度に差があるために拡散挙動が異なるものと推定される。更にα相の方が生成自由エネルギー上安定なために濡れ性も向上させているものと考えている。
【００１３】
更に、このような状態図を温度を変えて計算することにより、α相とβ相の安定性は浴中Ｓｉ量のみならず温度にも依存していることが確認された。温度、Ｓｉ量を変えたときに生成する合金層がどのように変わるかを計算した状態図より読み取ったものが図２である。この図よりα相が合金層となる領域が分かる。しかし、実際にはこのα相が合金層となる領域全てで操業することは困難である。すなわち、浴温が低すぎると浴の粘度が高くなってめっき付着量の制御が困難になる。一方、浴温が高すぎると浴中機器の溶損が激しく、頻繁な交換を必要とする。このような条件を考慮して本発明は完成されたものである。
【００１４】
かかる知見を基に完成された本発明は、次の通りである。
（１）鋼板に連続溶融Ａｌめっきするに際し、Ａｌめっき浴中のＳｉ量（質量％）、浴温（℃）を以下に示す四辺形ＡＢＣＤ内の内部とし、浴温をＴ℃としたときに、Ａｌめっき浴中のＦｅ量を０．０３Ｔ−１７．６質量％以上、鋼板の浴への侵入板温をＴ−２５℃以上、Ｔ＋２５℃以下とし、めっき後５８０℃までの冷却時間を２０秒以下とすることを特徴とする、加工性に優れた溶融Ａｌめっき鋼板の製造方法。
Ａ（４．２％、６３５℃），Ｂ（７％、６３５℃），Ｃ（１０％、６８０℃），Ｄ（６．５％、６８０℃）
【００１５】
（２）鋼板に連続溶融Ａｌめっきする際に、Ａｌめっき浴中のＳｉ量（質量％）、浴温（℃）を以下に示す五辺形ＡＢＣＤＥ内の内部とし，浴温をＴ℃としたときに、Ａｌめっき浴中のＦｅ量を０．０３Ｔ−１７．６質量％以上、鋼板の浴への侵入板温をＴ−２５℃以上、Ｔ＋２５℃以下とし、めっき後５８０℃までの冷却時間を２０秒以下とすることを特徴とする、加工性に優れた溶融Ａｌめっき鋼板の製造方法。
Ａ（４．２％、６３５℃），Ｂ（７％、６３５℃），Ｃ（９％、６６４℃），Ｄ（９％、６８０℃），Ｅ（６．５％、６８０℃）
【００１６】
（３）連続溶融Ａｌめっき前の焼鈍炉に入る際の鉄粉付着量が片面当たり０．５ｇ／ｍ2以下とすることを特徴とする、前記（１）または（２）項に記載の加工性に優れた溶融Ａｌめっき鋼板の製造方法。
（４）鋼板とＡｌめっき層の界面に存在する金属間化合物層中のＳｉ量が質量％で５〜１２％で、かつその平均的な厚みが２．５μｍ以下であることを特徴とする加工性に優れた溶融Ａｌめっき鋼板にある。
【発明の効果】
【００１７】
本発明は、めっき欠陥の少なく、かつ合金層の厚みも低減した溶融Ａｌ系めっき鋼板及びその製造方法を提供するものである。
【発明を実施するための最良の形態】
【００１８】
次に本発明の限定理由を詳細に説明する。
まず、Ａｌ系めっき浴の組成としては前述したようにＡｌをベースとしてＳｉを添加するものであるが、浴中Ｓｉ量を浴温との関係でＡ（４．２％、６３５℃），Ｂ（７％、６３５℃），Ｃ（９．５％、６７０℃），Ｄ（６．２％、６７０℃）の四辺形内とする。これらの条件は図２に示されたα相領域の少し内部側で、浴温の上下限を定めたものに対応している。
【００１９】
なお、図２は状態図から求めたα相の安定領域を示すが、実際に実験してみるとα相の安定領域は特にＳｉの高い方でやや狭まる傾向を示した。これは状態図が平衡状態を扱うものであるのに対して溶融めっきは高速で反応する系を扱うものであり、このずれが生じたものと考えられる。このような理由からＡ（４．２％、６３５℃），Ｂ（７％、６３５℃），Ｃ（９％、６６４℃），Ｄ（９％、６８０℃），Ｅ（６．５％、６８０℃）の五辺形内とした方がより安定してα相合金層を得ることができる。浴温の上下限を定めたのは，先述したように浴粘度の増大、浴中機器の溶損といった操業上の課題を回避するためである。
【００２０】
また、本発明において侵入板温を浴温−２５℃以上、浴温＋２５℃以下にすることが望ましい。図２はＳｉ量と温度の関係を示すもので、温度は溶融めっきにおいては主として浴温に対応するが、浴へ鋼板が浸漬されるときの温度もまた重要な因子である。このときの侵入板温が高すぎると図２の温度が高い状態に対応し、θ相が生成しやすくなる。一方、侵入板温が低すぎると浴温と板温の差異によりドロスと呼ばれる表面欠陥が発生しやすくなる。ドロスとは溶融金属中から晶出した金属間化合物が浴中を浮遊し、これが鋼板表面に付着したもので、合金層と成分は同じものである。浴温よりも侵入板温が著しく低いと鋼板近傍で溶融金属が冷却されてこのドロスを生成する。
【００２１】
次に、浴中のＦｅ量について説明する。通常Ａｌめっき浴には鋼板あるいは浴中機器から溶損したＦｅが溶解している。熱力学的には浴温が決まれば、ある一定値のＦｅの飽和濃度が定まるが、実際のＦｅ濃度は熱力学的な飽和濃度にはならず、飽和濃度よりも若干低い値をとる。この理由は未だ不明確ではあるが、めっき浴内の温度分布の影響を受けて温度の低い箇所の飽和濃度の影響を受けているものと考えている。このとき浴中Ｆｅ濃度が低いと合金層が成長しやすいという知見が得られた。従って、浴中Ｆｅ濃度は高目にすることが望ましく、これは浴内の温度分布を小さくすることで達成される。具体的には浴温をＴ℃としたときに浴中Ｆｅの質量％が０．０３Ｔ−１７．６％以上にする必要がある。これは浴温６６０℃で２．２％に相当する。
【００２２】
溶融めっき工程においては通常冷延鋼板を再結晶焼鈍後、溶融金属中に浸漬してめっきを行う。通常の冷延工程においては鋼板表面に若干の鉄粉が残存してしまうが、このような鉄粉は浴内で溶融金属と反応して合金層と同じ成分となる。鉄粉は表面積が大きいため速やかに反応し、実質的な合金層を増大させ、加工性を低下させる。このような意味から焼鈍炉に入る時点で鋼板表面から鉄粉を除去することは重要である。本発明において焼鈍炉に入る際の表面の鉄粉付着量を片面０．５ｇ／ｍ2 以下とすることが望ましい。洗浄方法は特に限定するものではないが、油も同時に除去するためにアルカリ溶液中での電清や、更にブラシの併用等が通常用いられる。
【００２３】
Ａｌ−Ｓｉ系めっき浴にはその他の元素としてＭｇ，Ｃａ，Ｓｒ，Ｎｉ，Ｃｕ，Ｔｉ，Ｃｅ，Ｌａ，Ｍｎ，Ｃｒ，Ｃｏ，Ｍｏ，Ｚｎ，Ｓｎの１種以上を０．００１％以上１％以下添加することも可能である。Ｍｇ，Ｃａ，Ｍｎ，Ｃｒ，Ｎｉ，Ｃｕ，Ｃｏ，Ｍｏ，Ｚｎ，Ｓｎ等の元素はＡｌめっき鋼板の耐食性向上に寄与し、Ｓｒ，Ｔｉ，Ｃｅ，ＬａはＡｌ−Ｓｉ中のＳｉの分散状態を変えて耐食性に寄与する。その効果は０．００１％以上で効力を発揮し、１％以上の添加はドロスと呼ばれる浴中に浮遊する金属間化合物量の増大、融点の上昇等を伴うため好ましくない。これらの元素を浴中に添加したときにはＡｌ−Ｓｉ系めっき層中あるいは合金層中に分配される。なお、浴中への浸漬時間は、特に限定しないが通常１〜５秒程度であることが多い。
【００２４】
Ａｌ−Ｓｉ二元系においては共晶点が約１２％Ｓｉであるため、Ｓｉを添加することで浴温が低下する効果も得られるものと従来考えられていた。しかし、本発明において浴中にＦｅが１．５％以上含有されるＡｌ−Ｓｉ−Ｆｅ三元系においては、Ｓｉ：５〜１７％という広い範囲で初晶の晶出温度は殆ど変わらないとの知見も得られた。従って、浴中Ｓｉ量を減じてもドロスの発生が激しくなる等の懸念もない。
【００２５】
このような方法で製造された溶融Ａｌ系めっき鋼板の合金層はα相から成るためにＳｉ量を分析すると５〜１２％となる。このＳｉ濃度はα相のＳｉ濃度に対応している。また、その合金層厚みは２．５μｍ以下となる。α相の生成条件内で浴温をできるだけ低下させることで１．５μｍ程度という極めて薄い合金層を得ることも可能である。合金層の組成は断面よりＥＰＭＡ、ＦＥ−ＳＥＭ−ＥＤＳ等の機器分析を用いることで分析が可能である。但し、合金層の厚みが２〜２．５μｍに対してこれら機器分析の分析範囲は１μｍ程度あるため、分析部位によっては地鉄あるいはＡｌめっき層の情報も含有することに注意すべきである。
【００２６】
一例として図３、図４に本発明による方法によって製造した溶融Ａｌめっき鋼板の断面組織と組成の分析結果を示す。図３は、６．５％Ｓｉ−２％Ｆｅ、浴温６５０℃、侵入板温６５０℃での光学顕微鏡写真等によるＡｌめっき鋼板の断面組織と分析部位を示す図であり、図３（ａ）は光学顕微鏡写真であり、図３（ｂ）はＦＥ−ＳＥＭ−ＥＤＳ機器分析を用いて断面より合金層の断面組織を示す図である。図４は、ＦＥ−ＳＥＭ−ＥＤＳによる組織分析結果を示す図であり、図中の数字は図３（ｂ）に示した部位に相当する。
【００２７】
部位２〜５が合金層に対応するが、このうちの３〜５は三元状態図上のαあるいはα＋Ｌに該当し、Ｓｉ濃度は８〜９％である。部位４及び５についてはα相に加えてＡｌめっき層の情報を含むためにα相とＬ（液相）の間に位置していると考えられる。合金層がβ相であれば分析値はβあるいはβ＋Ｌに位置する筈で、このような手法により簡便に合金層の同定をすることができる。なお、部位２は部位１と３を結ぶ線上に位置し、α相と鋼板（ｂｃｃ）の両方の情報を含んでいるものと判断できる。
【００２８】
冷却過程においても合金層の成長は続いているため、冷却は早い方が好ましい。この意味からめっき後５８０℃までの冷却時間が２０秒以下であることが好ましい。
Ａｌめっき後の表面にクロメート、樹脂被膜、リン酸塩系無機皮膜等の後処理皮膜を設けることも本発明の趣旨を損なうものではない。これら皮膜は、初期防錆、加工性、溶接性等を向上させる効果を有する。本発明のめっき付着量は両面６０〜２５０ｇ／ｍ2 程度が可能であり、通常のＡｌ系めっきと同様である。
【００２９】
Ａｌ−Ｓｉ系めっき後の外観は特別な処理をしないとスパングル外観となる。アルミナ等の粉体吹付け、スキンパスによる圧下でスパングルを小さくするあるいは目立たなくなるような処理を施すことも可能である。
本発明のめっき原板としては、従来使用していたものが使用可能で、Ａｌ−ｋ鋼、Ｔｉ−ＩＦ鋼、Ｔｉ−Ｎｂ−ＩＦ鋼、中炭素鋼（０．１〜０．３％Ｃ鋼）、Ｃｒ含有鋼、Ｎｂ含有鋼、低Ａｌ−固溶Ｎ含有鋼等が挙げられる。また、前述したようにＡｌめっきプロセスとしてＲＴＦ方式、無酸化炉方式があるが、どちらの方式においても本発明は効果を発揮する。
【実施例】
【００３０】
次に、実施例により本発明をさらに詳細に説明する。
（実施例１）
表１に示す成分の鋼を通常の転炉−真空脱ガス処理により溶製し、鋼片とした後、通常の条件で熱間圧延、酸洗、冷間圧延を行い、板厚１．２ｍｍの冷延鋼板を得た。これらの鋼板に無酸化炉−還元炉タイプの溶融めっきラインでＡｌ−Ｓｉめっきを施した。焼鈍炉の前面でアルカリ浴とブラシを使用した洗浄を付与し、このときの鉄粉の付着量は片面０．０６ｇ／ｍ2 であった。めっき付着量は両面８０ｇ／ｍ2 とした。無酸化炉はコークスガスと空気を混合して燃焼させ、空気比（完全燃焼に必要な空気量に対する供給空気量の比率）は０．９５とした。また、還元炉の雰囲気は窒素−１５ｖｏｌ％水素で露点は−３０℃とした。最高到達板温は８０５℃、浸漬時間は２．６秒である。このときめっき浴組成、浴温、侵入板温を変化させて試料を製造した。侵入板温の測定は浴より１ｍの位置、めっき浴温については浴面より５００ｍｍ位置とした。また、めっき後の冷却はミスト冷却とし、５８０℃までの冷却時間は５〜１５秒であった。この試料の断面観察することで合金層厚みを測定し、また、上述したような手法で視野３箇所において合金層の同定を行った。また、めっき外観、めっき加工性を以下に示す方法で評価した。これらの関係を表２に示す。
【００３１】
【表１】
0004751168.tif 000002
【００３２】
【表２】
0004751168.tif 000003
【００３３】
（１）めっき外観
１００×１００ｍｍの試料を剪断し、その両面を観察してめっきの欠陥（通常不めっきと呼ばれる）の個数を計測した。観察に当たって、２０％ＮａＯＨ中でＡｌ−Ｓｉめっき層を剥離し、合金層を露出した後に測定し、両面の平均値を算出した。合金層を露出させることで黒っぽい合金層と光沢を持つ素地の判別が容易になり、かつ、合金層は生成していないがＡｌ−Ｓｉめっきのみ被覆しているような箇所も計測可能である。
［評価基準］
○：不めっき２個以下
△：不めっき３〜５個
×：不めっき６個以上
【００３４】
（２）めっき加工性
３０×３００ｍｍの試料を図５に示すようなＳＫＤ１１製のビード引抜き金型で圧着し、引張試験機を用いて上方向に引抜いた。押付け力を５００ｋｇｆとしたとき、板厚減としては１０〜１３％であった。この条件で引抜いたときのめっき層、合金層の亀裂状況を断面より顕微鏡観察した。観察長は０．５ｍｍで、この間のＡｌ−Ｓｉ系めっき層を貫通した亀裂の数を評価した。
［評価基準］
○：１個以下
△：２〜５個
×：６個以上
【００３５】
ここで使用した鋼はＳｉ、Ｍｎ量が比較的高く、不めっきが若干でやすい成分である。Ｎｏ．１〜６、７〜１０において浴温を一定にしてＳｉ量を変化させた。するとＳｉ量が低い場合にはθ相が、また、Ｓｉ量が多い場合にはβ相が生成し、合金層も厚く成長した。Ｎｏ．１３、１４は浴内の温度バラツキが大きく浴中Ｆｅ量が低い場合であるが、このときも合金層が成長しやすい傾向を示した。このとき合金層はα相、β相の両者が存在し、下層にα相、上層にβ相が観察された。
【００３６】
Ｎｏ．１５、１６は侵入板温の影響を示す。侵入板温が低すぎると表面にドロスが付着しやすく、侵入板温が高いと合金層が成長しやすくなる。これらの条件が適正な場合には合金層は２．５μｍ以下、α相が主体となり、良好な外観、加工性を示した。
なお、表２において合金層の種類は断面からの組成分析及び状態図上へのプロットにより求めたものである。α相としてＳｉ：５〜１２％、β相としてＳｉ：１２〜１８％、θ相としてＳｉ：０〜３％の値が得られた。
【００３７】
（実施例２）
表３に示す成分の鋼を通常の転炉−真空脱ガス処理により溶製し、鋼片とした後、通常の条件で熱間圧延、酸洗、冷間圧延を行い、板厚０．８ｍｍの冷延鋼板を得た。この鋼板に実施例１と同じ条件でＡｌめっきを施した。めっき浴の組成はＡｌ−７％Ｓｉ−２％Ｆｅ、浴温は６５０℃、侵入板温は６５５℃、浴への浸漬時間は１．７秒とした。但し鋼Ｃを通板する際のみ空気比を１．２に調整した。評価方法並びに基準も実施例１と同一である。表２に示すように、この条件で製造した際にはめっき外観、密着性ともに良好であった。但し鋼種ＣのみはＣｒが約１１％含有されているため、他の鋼種に比べると若干欠陥が多い傾向が認められた。
【００３８】
【表３】
0004751168.tif 000004
【００３９】
（実施例３）
表３のＢに示す成分の鋼を通常の転炉−真空脱ガス処理により溶製し、鋼片とした後、通常の条件で熱間圧延、酸洗、冷間圧延を行い、板厚０．８ｍｍの冷延鋼板を得た。この鋼板に実施例１と同じ条件でＡｌめっきを施した。但し、焼鈍前の洗浄条件を変えて鉄粉の量を数水準に調整した。めっき浴の組成はＡｌ−７％Ｓｉ−２％Ｆｅ、浴温は６５０℃、侵入板温は６５５℃、浴への浸漬時間は１．７秒とした。評価方法並びに基準も実施例１と同一である。表４は供試材の特性を示すものである。また、表５に示すように鉄粉の付着量が多くなると、鉄粉とＡｌめっき浴の反応物が表面に残存する傾向を示した。このときにはこの反応物を起点としてめっきの亀裂が発生した。
【００４０】
【表４】
0004751168.tif 000005
【００４１】
【表５】
0004751168.tif 000006
【図面の簡単な説明】
【００４２】
【図１】６５０℃におけるＡｌ−Ｆｅ−Ｓｉ系三元状態図である。
【図２】浴中Ｓｉ量、浴温度と生成する合金層の関係を示す図である。
【図３】光学顕微鏡写真等によるＡｌめっき鋼板の断面組織と分析部位を示す図である。
【図４】ＦＥ−ＳＥＭ−ＥＤＳによる組織分析結果を示す図である。
【図５】ビード引抜き金型を示す図である。
【図１】
0004751168.tif 000007
【図２】
0004751168.tif 000008
【図３】
0004751168.tif 000009
【図４】
0004751168.tif 000010
【図５】
0004751168.tif 000011